(57)【要約】【課題】  これまで以上に、未加硫粘度が低く、シリカの分散性の高いゴム組成物であって、タイヤのトレッド部材として使用した場合に、耐摩耗性が高く、転がり抵抗が低く、かつ湿潤路面の制動性および操縦安定性の向上を図ることができるゴム組成物および該ゴム組成物を用いたタイヤを提供する。【解決手段】  ポリマー１００質量部に対して、シリカ１０〜２００質量部と、下記一般式（Ｉ）、（Ｒ1Ｏ）3-p（Ｒ2）pＳｉ−Ｒ3−Ｓ−Ｒ4−Ｓ−Ｒ3−Ｓｉ（Ｒ2）p（ＯＲ1）3-p・・・（Ｉ）、（式（Ｉ）中、Ｒ4は下記一般式（ＩＩ）、−Ｒ5−Ｓx−Ｒ6−Ｓy−Ｒ7−・・・（ＩＩ）で表される２価の官能基である。）で表される１種または２種以上の硫黄含有シラン化合物１〜３０質量部と、下記一般式（ＩＩＩ）、2006131680.tif 000005で表されるアミン塩化合物０．１〜２０質量部とを含有するゴム組成物である。【選択図】        なし【特許請求の範囲】
【請求項１】
ポリマー１００質量部に対して、シリカ１０〜２００質量部と、下記一般式（Ｉ）、
（Ｒ1Ｏ）3-p（Ｒ2）pＳｉ−Ｒ3−Ｓ−Ｒ4−Ｓ−Ｒ3−Ｓｉ（Ｒ2）p（ＯＲ1）3-p・・・（Ｉ）、
（式（Ｉ）中、Ｒ1およびＲ2はそれぞれ炭素数１〜４の炭化水素基、Ｒ3は炭素数１〜１５の２価の炭化水素基、ｐは０〜２の整数、Ｒ4は下記一般式（ＩＩ）、
−Ｒ5−Ｓx−Ｒ6−Ｓy−Ｒ7−・・・（ＩＩ）
で表される２価の官能基であって、式（ＩＩ）中、Ｒ5、Ｒ6およびＲ7は夫々同一でも異なっていてもよく、直鎖状または分枝を有する炭素数１〜２０の２価の炭化水素基、２価の芳香族基、または硫黄原子および酸素原子以外のヘテロ原子を含む２価の有機基、ｘおよびｙはそれぞれ平均値として１以上４未満である。）で表される１種または２種以上の硫黄含有シラン化合物１〜３０質量部と、下記一般式（ＩＩＩ）、
2006131680.tif 000004
（式（ＩＩＩ）中、Ｒ8は炭素数８〜２４の直鎖状または分枝を有するアルキル基、アルケニル基またはアルキニル基、炭素数６〜２４のアリール基、または炭素数７〜２４のアラルキル基、Ｒ9およびＲ10はそれぞれ水素原子、炭素数１〜１２の直鎖状または分枝を有するアルキル基、アルケニル基またはアルキニル基、炭素数６〜１２のアリール基、炭素数７〜１２のアラルキル基、または
−（ＣＨ2Ｏ）nＨ、−（ＣＨ2ＣＨ2Ｏ）nＨ、−（ＣＨ（ＣＨ3）ＣＨ2Ｏ）nＨまたは−（ＣＨ2ＣＨ2ＣＨ2Ｏ）nＨであって、式中、ｎの合計は１〜４、Ｒ11は炭素数６〜２４の直鎖状または分枝を有するアルキル基、アルケニル基またはアルキニル基、炭素数６〜２４のアリール基、または炭素数７〜２４のアラルキル基である。）で表されるアミン塩化合物０．１〜２０質量部とを含有することを特徴とするゴム組成物。
【請求項２】
前記式（ＩＩ）中のｘおよびｙがそれぞれ平均値として２以上３以下である請求項１記載のゴム組成物。
【請求項３】
前記式（ＩＩ）中のＲ5、Ｒ6およびＲ7がヘキシレン基である請求項１または２記載のゴム組成物。
【請求項４】
前記式（ＩＩＩ）中のＲ9およびＲ10がそれぞれ炭素数１〜８の直鎖状または分枝を有するアルキル基、アルケニル基またはアルキニル基であり、Ｒ8、Ｒ9およびＲ10の炭素数の合計が１０〜２４である請求項１〜３のうちいずれか一項記載のゴム組成物。
【請求項５】
前記シリカのＢＥＴ表面積が４０〜３５０ｍ2／ｇである請求項１〜４のうちいずれか一項記載のゴム組成物。
【請求項６】
前記ポリマーがジエン系ゴムである請求項１〜５のうちいずれか一項記載のゴム組成物。
【請求項７】
請求項１〜６のうちいずれか一項記載のゴム組成物を含有する部材を用いたことを特徴とするタイヤ。
【請求項８】
前記部材がタイヤトレッドである請求項７記載のタイヤ。
【発明の詳細な説明】
【技術分野】
【０００１】
本発明は、ゴム組成物および空気入りタイヤに関し、詳しくは未加硫ゴムの粘度が低いために加工性が良好であり、特にタイヤトレッドに使用した場合に、耐摩耗性が高く、転がり抵抗が低く、さらに湿潤路面での制動性・操縦安定性に優れるゴム組成物及び該ゴム組成物を使用したタイヤに関する。
【背景技術】
【０００２】
ゴム組成物に使用される多数の充填剤のうち、シリカはカーボンブラックに比較して、低転がり抵抗を有しかつ湿潤路面で高制動性・操縦安定性を発揮するが、未加硫状態での粘度が高いために多段練り等の作業が必要であるなど作業性に難点があった。また、充填材の分散性が低く加硫が遅延し、さらには破断強力、耐摩耗性を大幅に低下させるという問題点があった。
【０００３】
そこで、通常はゴムにシリカを配合する場合にはカップリング剤を添加し、未加硫粘度を低下させ、モジュラス、耐摩耗性の向上を図ることが行われる。しかしながら、これらのカップリング剤は高価であることから、配合によって製造コストが増大するという問題点があった。また、シリカの分散性を向上させ、未加硫粘度を低下させることによって、作業性を改良するために分散改良添加剤が用いられるが、耐摩耗性が低下するという問題点があった。更に、分散剤として強イオン性化合物を用いた場合には、ロール密着等の加工性の低下がみられる場合があった。
【０００４】
これら問題点を解消するために、特許文献１には特定の構造を有する硫黄含有シラン化合物を配合したゴム組成物が提案され、また、特許文献２には特定の構造を有するアミン付加塩を配合したゴム組成物が提案されている。
【特許文献１】国際公開第２００４／０００９３０号パンフレット
【特許文献２】特開２００１−１３９７２７号公報
【発明の開示】
【発明が解決しようとする課題】
【０００５】
上記特許文献１および２により、それ以前に比べ、未加硫ゴムの粘度が低く、加工性が良好であり、タイヤトレッドに使用した場合には、耐摩耗性が高く、転がり抵抗が低く、さらに湿潤路面での制動性・操縦安定性を向上し得るゴム組成物が実現可能となったが、今日の技術の進歩に伴い、これら性能の更なる向上が望まれている。
【０００６】
そこで本発明の目的は、これまで以上に、未加硫粘度が低く、シリカの分散性の高いゴム組成物であって、タイヤのトレッド部材として使用した場合に、耐摩耗性が高く、転がり抵抗が低く、かつ湿潤路面の制動性および操縦安定性の向上を図ることができるゴム組成物および該ゴム組成物を用いたタイヤを提供することにある。
【課題を解決するための手段】
【０００７】
本発明者は、上記課題を解決するために鋭意検討した結果、ゴム組成物に特定の構造を有する硫黄含有シラン化合物とアミン塩化合物を配合することにより、上記課題を解決し得ることを見出し、本発明を完成するに至った。
【０００８】
即ち、本発明のゴム組成物は、ポリマー１００質量部に対して、シリカ１０〜２００質量部と、下記一般式（Ｉ）、
（Ｒ1Ｏ）3-p（Ｒ2）pＳｉ−Ｒ3−Ｓ−Ｒ4−Ｓ−Ｒ3−Ｓｉ（Ｒ2）p（ＯＲ1）3-p・・・（Ｉ）、
（式（Ｉ）中、Ｒ1およびＲ2はそれぞれ炭素数１〜４の炭化水素基、Ｒ3は炭素数１〜１５の２価の炭化水素基、ｐは０〜２の整数、Ｒ4は下記一般式（ＩＩ）、
−Ｒ5−Ｓx−Ｒ6−Ｓy−Ｒ7−・・・（ＩＩ）
で表される２価の官能基であって、式（ＩＩ）中、Ｒ5、Ｒ6およびＲ7は夫々同一でも異なっていてもよく、直鎖状または分枝を有する炭素数１〜２０の２価の炭化水素基、２価の芳香族基、または硫黄原子および酸素原子以外のヘテロ原子を含む２価の有機基、ｘおよびｙはそれぞれ平均値として１以上４未満である。）で表される１種または２種以上の硫黄含有シラン化合物１〜３０質量部と、下記一般式（ＩＩＩ）、
2006131680.tif 000002
（式（ＩＩＩ）中、Ｒ8は炭素数８〜２４の直鎖状または分枝を有するアルキル基、アルケニル基またはアルキニル基、炭素数６〜２４のアリール基、または炭素数７〜２４のアラルキル基、Ｒ9およびＲ10はそれぞれ水素原子、炭素数１〜１２の直鎖状または分枝を有するアルキル基、アルケニル基またはアルキニル基、炭素数６〜１２のアリール基、炭素数７〜１２のアラルキル基、または
−（ＣＨ2Ｏ）nＨ、−（ＣＨ2ＣＨ2Ｏ）nＨ、−（ＣＨ（ＣＨ3）ＣＨ2Ｏ）nＨまたは−（ＣＨ2ＣＨ2ＣＨ2Ｏ）nＨであって、式中、ｎの合計は１〜４、Ｒ11は炭素数６〜２４の直鎖状または分枝を有するアルキル基、アルケニル基またはアルキニル基、炭素数６〜２４のアリール基、または炭素数７〜２４のアラルキル基である。）で表されるアミン塩化合物０．１〜２０質量部とを含有することを特徴とするものである。
【０００９】
また、本発明のタイヤは、上記ゴム組成物を含有する部材を用いたことを特徴とするものである。
【発明の効果】
【００１０】
本発明のゴム組成物は、特定構造を有する硫黄含有シラン化合物とアミン塩化合物の併用の結果、未加硫粘度が低く、シリカの分散性が高く、加工性に優れ、その結果、ゴム性製品の生産性の大幅な向上を図ることができる。よって、このゴム組成物を、特に、タイヤトレッド部材として使用した場合には、耐摩耗性が高く、転がり抵抗が低く、さらに湿潤路面の制動性および操縦安定性に優れたタイヤが得られる。
【発明を実施するための最良の形態】
【００１１】
以下、本発明の好適実施形態について詳述する。
本発明のゴム組成物は、ポリマー１００質量部に対して、シリカ１０〜２００質量部と、上記一般式（Ｉ）で表される１種または２種以上の硫黄含有シラン化合物１〜３０質量部と、上記一般式（ＩＩＩ）で表されるアミン塩化合物０．１〜２０質量部とを含有することを特徴とするものである。かかる硫黄含有シラン化合物とアミン塩化合物とを併用することで、該シラン化合物中のアルコキシ基とシリカ上のシラノール基との反応が促進され、それぞれを単独で用いた際の効果から予想させる併用効果よりも、はるかに優位な性能が得られることが分かった。
【００１２】
本発明に用いる硫黄含有シラン化合物は、分子の両末端にオルガノオキシシリル基を有し、分子中央部にスルフィドまたはポリスルフィドを有する上記一般式（Ｉ）で表される化合物である。式（Ｉ）中、Ｒ1およびＲ2はそれぞれ炭素数１〜４の炭化水素基であり、例えば、メチル基、エチル基、ｎ−プロピル基、ｉ−プロピル基、ｎ−ブチル基、ｉ−ブチル基、ｔ−ブチル基、ビニル基、アリル基、イソプロペニル基等が挙げられる。なお、Ｒ1とＲ2は同一でも異なっていてもよい。また、Ｒ3は炭素数１〜１５の２価の炭化水素基であって、例えば、メチレン基、エチレン基、プロピレン基、ｎ−ブチレン基、ｉ−ブチレン基、ヘキシレン基、デシレン基、フェニレン基、メチルフェニルエチレン基等が挙げられる。なお、ｐは０〜２の整数である。
【００１３】
上記一般式（Ｉ）のＲ4は上記一般式（ＩＩ）で表される２価の官能基であり、式（ＩＩ）中、Ｒ5、Ｒ6およびＲ7は直鎖状または分枝を有する炭素数１〜２０の２価の炭化水素基、２価の芳香族基、または硫黄原子および酸素原子以外のヘテロ原子を含む２価の有機基であり、例えば、メチレン基、エチレン基、プロピレン基、ｎ−ブチレン基、ｉ−ブチレン基、ヘキシレン基、デシレン基、フェニレン基、メチルフェニルエチレン基等、およびこれらに硫黄原子および酸素原子以外のヘテロ原子である窒素原子、リン原子等が導入された基などが挙げられる。本発明の所期の効果および製造コストの観点から、好ましくはＲ5、Ｒ6およびＲ7がヘキシレン基である。また、ｘおよびｙがそれぞれ平均値として１以上４未満であり、本発明の所期の効果を得る上で、ｘおよびｙがそれぞれ平均値として２以上４未満であることが好ましく、さらには２以上３以下であることが最も好ましい。
【００１４】
上記一般式（Ｉ）で表される化合物の合成方法は特に制限されるものではなく、既知の反応を組み合わせることにより合成することが可能であり、国際公開第２００４／０００９３０号パンフレット記載の方法を好適に用いることができる。
【００１５】
また、本発明に係る硫黄含有シラン化合物は、製造時に前記一般式（Ｉ）の２量体、３量体等の多量体が製造される場合があり、これら１分子中に３個以上のケイ素原子を含む硫黄含有シラン化合物は、本発明の効果に悪影響を及ぼす場合がある。よって、本発明においては、本発明に係る硫黄含有シラン化合物の配合時に、１分子に３個以上のケイ素原子を有する硫黄含有シラン化合物の含有量を、前記ゴム組成物に対して３０質量％以下とすることが好ましく、さらには１０質量％以下、特には実質的に含まれないようにすることが最も好ましい。
【００１６】
本発明においては、本発明の所期の効果を得る上で、ポリマー１００質量部に対して前記硫黄含有シラン化合物を１〜３０質量部配合するが、より所望の効果を得るには２〜２０質量部の範囲内とすることが好ましい。
【００１７】
次に、本発明で使用する前記式（ＩＩＩ）で表されるアミン塩化合物のアミン類は、式（ＩＩＩ）中、Ｒ8は炭素数８〜２４の直鎖状または分枝を有するアルキル基、アルケニル基またはアルキニル基、炭素数６〜２４のアリール基、または炭素数７〜２４のアラルキル基、Ｒ9およびＲ10はそれぞれ水素原子、炭素数１〜１２の直鎖状または分枝を有するアルキル基、アルケニル基またはアルキニル基、炭素数６〜１２のアリール基、炭素数７〜１２のアラルキル基、または−（ＣＨ2Ｏ）nＨ、−（ＣＨ2ＣＨ2Ｏ）nＨ、−（ＣＨ（ＣＨ3）ＣＨ2Ｏ）nＨまたは−（ＣＨ2ＣＨ2ＣＨ2Ｏ）nＨであって、ｎの合計が１〜４のものである。
【００１８】
好適例としては、デシルアミン、ラウリルアミン、ミリスチルアミン、パルミチルアミン、ステアリルアミン、ベヘニルアミン、オレイルアミン、モノメチルデシルアミン、モノメチルラウリルアミン、モノメチルミリスチルアミン、モノメチルパルミチルアミン、モノメチルステアリルアミン、モノメチルオレイルアミン、モノエチルデシルアミン、モノエチルラウリルアミン、モノエチルミリスチルアミン、モノエチルパルミチルアミン、モノエチルステアリルアミン、モノエチルオレイルアミン、モノプロピルデシルアミン、モノプロピルラウリルアミン、モノプロピルミリスチルアミン、モノプロピルパルミチルアミン、モノプロピルステアリルアミン、モノプロピルオレイルアミン、ジメチルデシルアミン、ジメチルラウリルアミン、ジメチルミリスチルアミン、ジメチルパルミチルアミン、ジメチルステアリルアミン、ジメチルオレイルアミン、ジエチルデシルアミン、ジエチルラウリルアミン、ジエチルミリスチルアミン、ジエチルパルミチルアミン、ジエチルステアリルアミン、ジエチルオレイルアミン、メチルエチルデシルアミン、メチルエテルラウリルアミン、メチルエチルミリスチルアミン、メチルエチルパルミチルアミン、メチルエチルステアリルアミン、メチルエチルオレイルアミン、ジ（ヒドロキシエチル）デシルアミン、ジ（ヒドロキシエチル）ラウリルアミン、ジ（ヒドロキシエチル）ミリスチルアミン、ジ（ヒドロキシエチル）パルミチルアミン、ジ（ヒドロキシエチル）ステアリルアミン、ジ（ヒドロキシエチル）オレイルアミンなどが挙げられる。
【００１９】
本発明のより所望の効果を得る上で、本発明に係るアミン塩化合物の式（ＩＩＩ）中で、特にＲ9およびＲ10がそれぞれ炭素数１〜８の直鎖状または分枝を有するアルキル基、アルケニル基またはアルキニル基であり、Ｒ8、Ｒ9およびＲ10の炭素数の合計が１０〜２４の三級アミンが好ましい。
【００２０】
また、前記式（ＩＩＩ）中のカルボン酸としては、Ｒ11は炭素数６〜２４の直鎖状または分枝を有するアルキル基、アルケニル基またはアルキニル基、炭素数６〜２４のアリール基、または炭素数７〜２４のアラルキル基であり、好ましくは炭素数が１０〜２０の飽和または不飽和の直鎖脂肪酸である。かかるカルボン酸の好適例としては、カプリン酸、ラウリン酸、ミリスチン酸、パルミチン酸、ステアリン酸、アラキン酸、ベヘン酸、オレイン酸などが挙げられる。前記一般式（ＩＩＩ）で表わされるアミン塩化合物の分子量は、所期の効果の観点から、好ましくは４００〜８００の範囲内である。本発明においては、かかるアミン塩化合物を一種用いてもよく、また、二種以上を組み合わせて用いてもよい。
【００２１】
本発明で使用するポリマーは、ゴム組成物を形成し得るものであれば特に限定されないが、ジエン系ゴムであることが好ましい。具体的には、天然ゴムまたは各種ジエン系合成ゴムを用いることができるが、特にジエン系合成ゴムが好ましい。ジエン系合成ゴムとしては、ポリブタジエン（ＢＲ）、ブタジエンと芳香族ビニル化合物との共重合体、ブタジエンと他のジエン系モノマーとの共重合体などのブタジエン系重合体、ポリイソプレン（ＩＲ）、イソプレンと芳香族ビニル化合物との共重合体、イソプレンと他のジエン系モノマーとの共重合体などのイソプレン系重合体、ブチルゴム（ＩＩＲ）、エチレン−プロピレン共重合体及びこれらの混合物等が挙げられるが、中でもブタジエン系重合体、イソプレン系重合体が好ましく、より好ましいのはスチレン−ブタジエン共重合体（ＳＢＲ）である。なお、ＳＢＲのミクロ構造は特に限定されないが、中でも、結合スチレン量が５質量％から６０質量％であることが好ましく、特に１５質量％から４５質量％であることが更に好ましい。更に、本発明においては、スチレン−ブタジエン共重合体がゴム成分中５０質量％以上含有していることが好ましいが、特に全ゴム成分がスチレン−ブタジエン共重合体（ＳＢＲ）単独であることが好ましい。
【００２２】
前記ジエン系モノマーとしては、例えば、１，３−ブタジエン、イソプレン、１，３−ペンタジエン、２，３−ジメチルブタジエン、２−フェニル−１，３−ブタジエン等が挙げられる。これらは、一種単独で用いても、二種以上を混合してもよく、さらに１，３−ヘキサジエンなど他のジエンと共重合して用いてもよい。中でも好ましいのは、１，３−ブタジエンである。
【００２３】
本発明のゴム組成物は、ポリマー１００質量部に対して、シリカ１０〜２００質量部を配合する。シリカとしては、特に制限はなく、例えば、湿式シリカ（含水ケイ酸）、乾式シリカ（無水ケイ酸）、ケイ酸カルシウム、ケイ酸アルミニウム等が挙げられ、これらの中でも耐破壊特性の改良効果、ウェットグリップ性および低転がり抵抗性の両立効果が最も顕著である湿式シリカが好ましい。また、ＢＥＴ表面積が４０〜３５０ｍ2／ｇの範囲であることが好ましい。ＢＥＴ表面積がこの範囲内であるとゴム補強性とゴム中の分散性を両立できるという利点がある。この観点からＢＥＴ表面積は８０〜３００ｍ2／ｇの範囲内であることがさらに好ましい。
【００２４】
尚、本発明のゴム組成物においては、通常のゴム組成物に配合する添加剤を本発明の効果を損なわない程度に添加することができ、ゴム工業で通常使用されているカーボンブラック、老化防止剤、酸化亜鉛、ステアリン酸、酸化防止剤、オゾン劣化防止剤等の添加剤を適宜配合することができる。
【００２５】
本発明のゴム組成物は、ロールなどの開放式混練機、バンバリーミキサーなどの密閉式混練機等の混練機を用いて混練することによって得られ、成形加工後に加硫を行い、各種ゴム製品に適用可能である。例えば、タイヤトレッド、アンダートレッド、カーカス、サイドウォール、ビード部等のタイヤ用途を始め、防振ゴム、防舷材、ベルト、ホース、その他の工業品等の用途に用いることができるが、特にタイヤトレッド用ゴムとして好適に使用される。
【００２６】
また、上記ゴム組成物を用いた本発明のタイヤにおいては、耐摩耗性が高く、転がり抵抗が低く、更に湿潤路面での制動性・操縦安定性に優れた性能を得ることができる。このタイヤに充填する気体としては、空気、又は窒素などの不活性なガスが挙げられる。
【実施例】
【００２７】
次に、本発明を実施例に基づき更に詳細に説明するが、本発明はこれらに限定されるものではない。なお、各実施例および比較例で得られたゴム組成物の物性は以下の方法により測定した。
（１）ムーニー粘度（ＭＬ1+4）
ＪＩＳ  Ｋ６３００−１９９４に準拠し、１３０℃にてムーニー粘度（ＭＬ1+4／１３０℃）を測定し、比較例２の値を１００として指数化した。ムーニー粘度は値が小さい程、加工性が高いことを示す。
（２）硬さ
ＪＩＳ  Ｋ６２５３−１９９７に準拠して測定し、比較例２の値を１００として指数化した。
（３）反発弾性
ＪＩＳ  Ｋ６２５５−１９９６に準じて、ダンロップトリプソメーターを用いて測定した。測定値は比較例２の値を１００として指数化した。
（４）耐摩耗性（ゴム組成物）
ランボーン型摩耗試験機を用い、室温におけるスリップ率６０％の摩耗量を測定した。結果は、各例の摩耗量の逆数を、比較例２において得られた摩耗量の逆数の値を１００として指数化した。
【００２８】
また、タイヤに関する物性は以下の方法により測定した。
（５）転がり抵抗性試験
転がり抵抗は、スチール平滑面を有する外径が１７０７．６ｍｍ、幅が３５０ｍｍの回転ドラムを用い、４５００Ｎ（４６０ｋｇ）の荷重の作用下で、８０ｋｍ／ｈの速度で回転させたときの惰行法を持って測定し、評価した。測定値は比較例２の値を１００として指数化した。この数値が大きい程、転がり抵抗は良好（小さい）であることを示す。
（６）耐摩耗性（タイヤ）
実車にて舗装路面を２万キロ走行後、残溝を測定し、トレッドが１ｍｍ摩耗するのに要した走行距離を相対比較し、比較例２を１００として指数表示した。指数が大きい程、耐摩耗性が良好であることを示す。
【００２９】
（硫黄含有シラン化合物の合成）
まず、硫黄含有シラン化合物の合成を行った。窒素ガス導入管、温度計、ジムロート型コンデンサーおよび滴下漏斗を備えた２リットルのセパラブルフラスコに、３−メルカプトプロピルトリエトキシシラン１１９ｇ（０．５０ｍｏｌ）を仕込み、撹拌下、有効成分２０％のナトリウムエトキシドのエタノール溶液１５１．２（０．４５ｍｏｌ）を加えた。その後、８０℃に昇温し、３時間撹拌を行った。その後、冷却し、滴下漏斗に移した。
【００３０】
次いで、上記と同様のセパラブルフラスコに、１，６−ジクロロヘキサンを６９．７５ｇ（０．４５ｍｏｌ）仕込み、８０℃に昇温した後、上記の３−メルカプトプロピルトリエトキシシランとナトリウムエトキシドの反応物をゆっくり滴下した。滴下終了後、８０℃で５時間撹拌を続けた。その後、冷却し、得られた溶液中から塩を濾別し、更にエタノールおよび過剰の１，６−ジクロロヘキサンを減圧留去した。得られた溶液を減圧蒸留し、沸点１４８〜１５０℃／０．６７Ｐａ（０．００５Ｔｏｒｒ）の無色透明の液体１３７．７ｇを得た。ＩＲ分析、1Ｈ−ＮＭＲ分析およびマススペクトル分析（ＭＳ分析）を行った結果、（ＣＨ3ＣＨ2Ｏ）3Ｓｉ−（ＣＨ2）3−Ｓ−（ＣＨ2）6−Ｃｌで表される化合物であった。また、ガスクロマトグラフ分析（ＧＣ分析）による純度は９７．７％であった。
【００３１】
次に、窒素ガス導入管、温度計、ジムロート型コンデンサーおよび滴下漏斗を備えた０．５リットルのセパラブルフラスコに、エタノール８０ｇ、無水硫化ソーダ１０．９２ｇ（０．１４ｍｏｌ）、硫黄６．７３ｇ（０．２１ｍｏｌ）を仕込み、８０℃に昇温した。この溶液を攪拌しながら、上記合成した一般式（ＣＨ3ＣＨ2Ｏ）3Ｓｉ−（ＣＨ2）3−Ｓ−（ＣＨ2）6−Ｃｌで表される化合物４９．９１ｇ（０．１４ｍｏｌ）および１，６−ジクロロヘキサン１０．８５ｇ（０．０７ｍｏｌ）をゆっくり滴下した。滴下終了後、８０℃にて１０時間撹拌を続けた。撹拌終了後、冷却し、生成した塩を濾別した後、溶媒のエタノールを減圧留去したところ、褐色透明の溶液５５．１ｇが得られた。ＩＲ分析、1Ｈ−ＮＭＲ分析および超臨界クロマトグラフィー分析を行った結果、一般式（ＣＨ3ＣＨ2Ｏ）3Ｓｉ−（ＣＨ2）3−Ｓ−（ＣＨ2）6−Ｓx−（ＣＨ2）6−Ｓy−（ＣＨ2）6−Ｓ−（ＣＨ2）3−Ｓｉ（ＯＣＨ3ＣＨ2）3、即ち、化学式（Ｉ）および（ＩＩ）においてＲ1がエチル基、Ｒ3がプロピレン基、Ｒ5〜Ｒ7がヘキシレン基、ｐ＝０、ｘおよびｙの平均値が２．５であることを確認した。
【００３２】
実施例１〜３
ジエン系ゴム（日本合成ゴム（株）製、商品名「＃１７１２」）１１０質量部、天然ゴム２０質量部を１．８Ｌバンバリーミキサーにて、７０ｒｐｍ、開始温度８０℃で３０秒間素練りし、これにＩＳＡＦ級カーボンブラック（東海カーボン（株）製、商品名「シースト７ＨＭ」）２０質量部と、シリカ（日本シリカ工業（株）製、商品名「ニプシルＡＱ」）５０質量部と、ステアリン酸１質量部と、老化防止剤６ＰＰＤ（Ｎ−フェニル−Ｎ’−（１，３−ジメチルブチル）−ｐ−フェニレンジアミン）１．０質量部と、上記で合成した硫黄含有シラン化合物（「化合物Ａ」とする）と、更に下記の表１に示す配合内容に従い、ジメチルステアリルアミンのステアリン酸塩（「アミン塩化合物Ｂ」とする）またはジメチルステアリルアミンのオレイン酸塩（「アミン塩化合物Ｃ」とする）とを配合し、１６０℃になるまで混練した後、放出し、ロールにてシート状にした。次いで１．８Ｌバンバリーミキサーにて、７０ｒｐｍ、開始温度８０℃で１分３０秒間リミル操作を行った後、放出し、ロールにてシート状にした。室温まで十分冷却した後、活性亜鉛３質量部、加硫促進剤ＤＭ（ジベンゾチアジルジスルフィド）０．５質量部、加硫促進剤ＮＳ（Ｎ−ｔ−ブチル−２−ベンゾチアジルスルフェンアミド）１．０質量部および硫黄１．５質量部を混合し、６０ｒｐｍ、開始温度８０℃で１分間混練してゴム組成物を得た。得られたゴム組成物の物性を測定した。なお、表１中、添加量はゴム成分１００質量部に対する質量部である。
【００３３】
また、各ゴム組成物を用い、通常の方法でタイヤを製造した。タイヤサイズは２０５／６５Ｒ１５、リム１５×６ＪＪ、内圧を２２０ｋＰａとした。このタイヤを用いて、転がり抵抗性試験および耐摩耗性試験（タイヤ）を実施した。夫々の評価結果を表１に示す。
【００３４】
比較例１
実施例１において、上記合成した化合物に代えて、市販のシランカップリング剤（デグッサ社製「Ｓｉ６９」）（構造式：（ＣＨ3ＣＨ2Ｏ）3−Ｓｉ−（ＣＨ2）3−Ｓ4−（ＣＨ2）3−Ｓｉ（ＯＣＨ2ＣＨ3）3）をゴム成分１００質量部に対し、５．５質量部添加し、アミン塩化合物を添加しないことを除き、実施例１と同様にしてゴム組成物を得た。評価結果を表１に示す（タイヤに関する試験は未実施である）。
【００３５】
比較例２
実施例１において、上記合成した化合物に代えて、市販のシランカップリング剤（デグッサ社製「Ｓｉ７５」）（構造式：（ＣＨ3ＣＨ2Ｏ）3−Ｓｉ−（ＣＨ2）3−Ｓ2−（ＣＨ2）3−Ｓｉ（ＯＣＨ2ＣＨ3）3）をゴム成分１００質量部に対し、５．０質量部添加し、アミン塩化合物を添加しないことを除き、実施例１と同様にしてゴム組成物およびタイヤを得た。評価結果を表１に示す。  
【００３６】
比較例３
実施例１において、アミン塩化合物を添加しないことを除き、実施例１と同様にしてゴム組成物およびタイヤを得た。評価結果を表１に示す。
【００３７】
比較例４
実施例１において、上記合成した化合物に代えて、市販のシランカップリング剤（デグッサ社製「Ｓｉ７５」）（構造式：（ＣＨ3ＣＨ2Ｏ）3−Ｓｉ−（ＣＨ2）3−Ｓ2−（ＣＨ2）3−Ｓｉ（ＯＣＨ2ＣＨ3）3）をゴム成分１００質量部に対し、５．０質量部添加したことを除き、実施例１と同様にしてゴム組成物およびタイヤを得た。評価結果を表１に示す。
【００３８】
【表１】
2006131680.tif 000003
【００３９】
表１から明らかなように、実施例１〜３はいずれも比較例１〜４に比べ、ゴム組成物のムーニー粘度、硬さおよび耐摩耗性において優れた物性を有し、また、ゴム組成物から作製されたタイヤにおいても転がり抵抗および耐摩耗性のいずれも良好である。